(57)【要約】本発明に係る難燃樹脂組成物は、（Ａ）（ａ1）ゴム状重合体５〜６５重量部、芳香族ビニル系単量体３５〜９５重量部、前記芳香族ビニル系単量体と共重合可能な単量体１〜２０重量部、ならびに加工性及び耐熱性を付与する単量体０〜１５重量部をグラフト重合させて得られたグラフト共重合体樹脂２０〜１００重量％；ならびに（ａ2）芳香族ビニル系単量体６０〜９０重量部、前記芳香族ビニル系単量体と共重合可能な単量体１０〜４０重量部、ならびに加工性及び耐熱性を付与する単量体０〜３０重量部を共重合させて得られた共重合体樹脂０〜８０重量％からなるゴム変性ポリスチレン樹脂１００重量部；（Ｂ）オキサホスホラン系化合物０．１〜１５重量部；ならびに（Ｃ）芳香族リン酸エステル化合物０〜２０重量部を含んでいる。【特許請求の範囲】
【請求項１】
（Ａ）（ａ1）ゴム状重合体５〜６５重量部、芳香族ビニル系単量体３５〜９５重量部、
前記芳香族ビニル系単量体と共重合可能な単量体１〜２０重量部、及び加工性及び耐熱性を付与する単量体０〜１５重量部をグラフト重合させて得られたグラフト共重合体樹脂２０〜１００重量％；ならびに
（ａ2）芳香族ビニル系単量体６０〜９０重量部、前記芳香族ビニル系単量体と共
重合可能な単量体１０〜４０重量部、及び加工性及び耐熱性を付与する単量体０〜３０重量部を共重合させて得られた共重合体樹脂０〜８０重量％；
からなるゴム変性スチレン系樹脂１００重量部；
（Ｂ）下記化学式（Ｉ）の構造を有するオキサホスホラン系化合物０．１〜１５重量部：
【化１】
2007501307.tif 000005
（前記式において、Ｒ1は水素、Ｃ1−Ｃ4のアルキル基、またはＣ6−Ｃ10のアリール基であり、Ｒ2及びＲ3は互いに独立に水素またはＣ1−Ｃ4のアルキル基であり、ｎは１〜３である。）；ならびに
（Ｃ）下記化学式（II）の構造を有する芳香族リン酸エステル化合物０〜２０重量部；
を含むことを特徴とする難燃性熱可塑性樹脂組成物：
【化２】
2007501307.tif 000006
（前記化学式（II）において、Ｒ3、Ｒ4、Ｒ5は互いに独立に水素またはＣ1−Ｃ4のアル
キル基であり、ＸはＣ6−Ｃ20のアリール基またはアルキル置換のＣ6−Ｃ20のアリール基であり、このアルキル置換のＣ6−Ｃ20のアリール基はレソルシノール、ヒドロキノール
、ビスフェノール−Ａなどのジアルコールからの誘導体であり、ｎは０〜４である。）。
【請求項２】
前記グラフト共重合体樹脂（ａ1）に用いられるゴム状重合体は、ジエン系ゴム、前記
ジエン系ゴムに水素を添加した飽和ゴム、イソプレンゴム、アクリル系ゴム、及びエチレン−プロピレン−ジエン単量体の三元共重合体（ＥＰＤＭ）よりなる群から一つ以上選択され；前記芳香族ビニル系単量体は、スチレン、α−メチルスチレン、及びｐ−メチルスチレンよりなる群から一つ以上選択され；前記芳香族ビニル系単量体と共重合可能な単量体はシアン化ビニル系化合物及び不飽和ニトリル系化合物よりなる群から一つ以上選択され；前記加工性及び耐熱性を付与する単量体は、アクリル酸、メタクリル酸、無水マレイン酸、及びＮ−置換マレイドよりなる群から一つ以上選択されることを特徴とする、請求
項１に記載の難燃性熱可塑性樹脂組成物。
【請求項３】
前記オキサホスホラン系化合物（Ｂ）は、２−メチル−２，５−ジオキソ−１−オキサ−２−ホスホラン及び２−フェニル−２，５−ジオキソ−１−オキサ−２−ホスホランよりなる群から一つ以上選択されることを特徴とする、請求項１に記載の難燃性熱可塑性樹脂組成物。
【請求項４】
前記芳香族リン酸エステル化合物（Ｃ）は、トリフェニルホスフェート、トリ（２，６−ジメチル）ホスフェート、レソルシノールビス（ジフェニル）ホスフェート、レソルシノールビス（２，６−ジメチルフェニル）ホスフェート、レソルシノールビス（２，４−ジｔ−ブチルフェニル）ホスフェート、ハイドロキノールビス（２，６−ジメチルフェニル）ホスフェート、及びハイドロキノールビス（２，４−ジｔ−ブチルフェニル）ホスフェートよりなる群から一つ以上選択されることを特徴とする、請求項１に記載の難燃性熱可塑性樹脂組成物。
【請求項５】
前記芳香族リン酸エステル化合物（Ｃ）は、０．１〜１５重量部であることを特徴とする、請求項１に記載の難燃性熱可塑性樹脂組成物。
【発明の詳細な説明】
【技術分野】
【０００１】
本発明は、難燃性熱可塑性樹脂組成物に関するものである。より具体的には、本発明は、ゴム変性ポリスチレン樹脂からなるベース樹脂に、オキサホスホラン系化合物を難燃剤として用いた難燃性ゴム変性スチレン系樹脂組成物に関するものである。
【背景技術】
【０００２】
一般にゴム変性スチレン系樹脂は、加工性及び機械的物性が優れているため電気電子製品や事務機器などの多様な用途にたくさん使われている。しかし、スチレン系樹脂は非常に燃焼しやすいため、熱を発散する製品にゴム変性スチレン系樹脂を用いる場合に、短所が見出される。従って、ゴム変性スチレン系樹脂の難燃性を向上させるための方法が開発されてきた。
【０００３】
ゴム変性スチレン系樹脂組成物に難燃性を付与するための従来の技術としては、ゴム変性スチレン系樹脂組成物に難燃剤としてハロゲン系化合物を混合する方法がある。この方法において通常用いられるハロゲン系化合物としては、ポリブロモジフェニルエーテル、テトラブロモビスフェノールＡ、臭素置換されたエポキシ化合物などがある。また、アンチモン系化合物は、難燃性を上昇させるため、ハロゲン系化合物と共によく用いられている。
【０００４】
しかし、ハロゲン系化合物は、加工中に揮発してハロゲン化水素ガスを発生させて金型を腐食させることがあり、燃焼時に発生する有毒なガスが致命的な影響を与えるという短所がある。その中でもハロゲン系難燃剤として主として用いられるポリ臭化ジフェニルエーテルは、燃焼時にダイオキシンやジフランのような非常に有毒なガスを発生させることがある。そのため、ハロゲン系化合物を用いない難燃剤の開発に関心が集まっている。
【０００５】
米国特許第３，６３９，５０６号明細書では、スチレン系樹脂とポリフェニレンエーテル系樹脂とのブレンドに、トリフェニルホスフェートのようなモノ芳香族リン酸エステルを適用した樹脂組成物が開示されている。しかし、トリフェニルホスフェートは、揮発性が高いため、樹脂の耐熱度を低下させ、樹脂の成形過程中に液状異物を発生させてジューシングクラック（ｊｕｉｃｉｎｇ  ｃｒａｃｋ）の原因になっている。
【０００６】
前記揮発性の問題を解決するため、特開平７−４３７６９号公報では、トリフェニルホスフェートのフェニル基に、炭素数が１２〜２５の置換基を導入してゴム強化スチレン系樹脂（ＨＩＰＳ）に適用する場合に耐燃焼滴下型難燃性が達成される樹脂組成物が開示されている。また、特開平５−１０７９号公報では、トリフェニルホスフェートの耐熱度低下を防ぎ、これの揮発性を改善しようと芳香族フェニル基を連結基として有する二リン酸エステル構造が開示されている。しかし、ゴム変性スチレン系樹脂に、炭素数が１２〜２５の置換基が導入されたトリフェニルホスフェートを用いたり、または二リン酸エステルを難燃剤として用いる前記公報に記載の技術の場合に、揮発性による問題点が改善されても、耐燃焼滴下型難燃性を達成するために難燃剤の添加量が多くなり、これにより耐熱度が低下するという問題点がある。
【０００７】
従って本発明者らは、前記の問題点を解決するため、ゴム変性スチレン系樹脂にオキサホスホラン系化合物を適用して、耐熱度の低下がなく、揮発性の問題がなく、耐燃焼滴下型難燃性を達成することができる本発明の樹脂組成物を開発することに至った。
【発明の開示】
【発明が解決しようとする課題】
【０００８】
本発明の目的は、ゴム変性スチレン系樹脂にオキサホスホラン系化合物及び／または芳香族リン酸エステル化合物を用いて難燃性が優れる熱可塑性樹脂組成物を提供することにある。
【０００９】
本発明の他の目的は、難燃性が優れながらも衝撃強度及び耐熱度のような物性が優れた難燃性熱可塑性樹脂組成物を提供することにある。
本発明のさらに他の目的は、ハロゲン系化合物を用いないことにより環境親和的で人体に無害な難燃性熱可塑性樹脂組成物を提供することにある。
【００１０】
本発明の上記及びその他の目的は、下記で説明される本発明によって全て達成できる。
【課題を解決するための手段】
【００１１】
本発明に係る難燃性熱可塑性樹脂組成物は、（Ａ）（ａ1）ゴム状重合体５〜６５重量
部、芳香族ビニル系単量体３５〜９５重量部、前記芳香族ビニル系単量体と共重合可能な単量体１〜２０重量部、及び加工性及び耐熱性を付与する単量体０〜１５重量部をグラフト重合させて得られたグラフト共重合体樹脂２０〜１００重量％；ならびに（ａ2）芳香
族ビニル系単量体６０〜９０重量部、前記芳香族ビニル系単量体と共重合可能な単量体１０〜４０重量部、及び加工性及び耐熱性を付与する単量体０〜３０重量部を共重合させて得られた共重合体樹脂０〜８０重量％からなるゴム変性スチレン系樹脂１００重量部に対して、（Ｂ）オキサホスホラン系化合物０．１〜１５重量部、ならびに（Ｃ）芳香族リン酸エステル化合物０〜２０重量部を含むことを特徴とする。
【発明を実施するための最良の形態】
【００１２】
（Ａ）ゴム変性スチレン系樹脂
本発明に係る樹脂組成物に用いるゴム変性スチレン系樹脂は、ビニル芳香族系重合体からなるマトリックス（連続相）中にゴム状重合体（ゴム相重合体、rubber polymer、rubber phase polymer）が粒子形態で分散して存在する重合体であり、その製造方法はゴム状重合体に芳香族ビニル系単量体、及び必要に応じて選択的に前記芳香族ビニル系単量体とグラフト共重合可能な単量体を添加して重合するというものである。このようなゴム変性スチレン系樹脂は、乳化重合法、懸濁重合法、塊状重合法のような周知の重合方法により製造でき、通常、このグラフト共重合体樹脂と共重合体樹脂とを混合押出することにより生産される。塊状重合法の場合は、グラフト共重合体樹脂と共重合体樹脂とを別々に製造せず、１つの反応工程のみでゴム変性スチレン系樹脂を製造する。いずれの重合方法によって製造する場合でも、最終のゴム変性スチレン系樹脂成分中のゴム含量は、ベース樹脂全体に対して５〜３０重量％であるのが好ましい。
【００１３】
本発明に用いられるゴム変性スチレン系樹脂は、グラフト共重合体樹脂を単独で、またはグラフト共重合体樹脂及び共重合体樹脂を共に用いて製造することができ、それぞれの相溶性を考慮して配合することが好ましい。
【００１４】
（ａ1）グラフト共重合体樹脂
本発明で用いられるグラフト共重合体樹脂は、ゴム状重合体、芳香族ビニル系単量体、この芳香族ビニル系単量体と共重合可能な単量体、及び加工性及び耐熱性を付与する単量体をグラフト共重合させて得る。
【００１５】
本発明のグラフト共重合体樹脂に用いられるゴム状重合体の例としては、ポリブタジエン、ポリ（スチレン−ブタジエン）、ポリ（アクリロニトリル−ブタジエン）などのジエン系ゴム；前記ジエン系ゴムに水素添加した飽和ゴム；イソプレンゴム；ポリブチルアクリル酸などのアクリル系ゴム；及びエチレン−プロピレン−ジエン単量体の三元共重合体
（ＥＰＤＭ）などを挙げることができる。この中では、ジエン系ゴムとブタジエン系ゴムが好ましく、ブタジエン系ゴムがより好ましい。ゴム状重合体の含量は５〜６５重量部が好ましい。
【００１６】
前記のグラフト共重合可能な単量体の混合物に用いられる芳香族ビニル系単量体としては、スチレン、α−メチルスチレン、ｐ−メチルスチレンなどがあり、この中ではスチレンが最も好ましい。芳香族ビニル系単量体は３５〜９５重量部を用いるのが好ましい。
【００１７】
本発明で用いられるグラフト共重合体樹脂には、前記芳香族ビニル系単量体にグラフト共重合可能な単量体を１種以上導入することができる。導入可能な単量体としては、アクリロニトリルのようなシアン化ビニル系化合物、メタクリロニトリルのような不飽和ニトリル系化合物が好ましい。前記単量体は１〜２０重量部を用いるのが好ましい。
【００１８】
また、前記グラフト共重合を行う際には加工性及び耐熱性を付与するために単量体を添加する。このような単量体の例としては、アクリル酸、メタクリル酸、無水マレイン酸、Ｎ−置換マレイドなどがある。この単量体の含量は０〜１５重量部である。
【００１９】
本発明のグラフト共重合体樹脂を製造する際には、衝撃強度及び外観を考慮すると、ゴム粒子の平均大きさが０．１〜４μｍの範囲にあることが好ましい。
（ａ2）共重合体樹脂
本発明に用いられる共重合体樹脂は、前記グラフト共重合体樹脂（ａ2）の成分の中で
ゴム以外の単量体の割合および相溶性に応じて製造され、芳香族ビニル系単量体、この芳香族ビニル系単量体と共重合可能な単量体、及び加工性及び耐熱性を付与する単量体を共重合させて得られる。
【００２０】
共重合される前記芳香族ビニル系単量体としては、スチレン、α−メチルスチレン、ｐ−メチルスチレンなどがあり、この中ではスチレンが最も好ましい。芳香族ビニル系単量体６０〜９０重量部を用いて共重合体樹脂が得られる。
【００２１】
本発明で用いられる共重合体樹脂には、前記芳香族ビニル系単量体と共重合可能な単量体が１種以上導入される。このような単量体の例としては、アクリロニトリルのようなシアン化ビニル系化合物、またはメタクリロニトリルのような不飽和ニトリル系化合物が好ましい。前記共重合体樹脂に用いられる芳香族ビニル系単量体と共重合可能な単量体の含量は、１０〜４０重量部であることが好ましい。
【００２２】
前記共重合体樹脂には加工性及び耐熱性のような特性を付与するための単量体が用いられるが、この単量体の例としては、アクリル酸、メタクリル酸、無水マレイン酸、Ｎ−置換マレイドなどの単量体がある。加工性及び耐熱性を付与するために共重合の際に添加される単量体の量は０〜３０重量部であることが好ましい。
【００２３】
本発明に用いられるゴム変性スチレン系樹脂（Ａ）の例としては、アクリロニトリル−ブタジエン−スチレン共重合体樹脂（ＡＢＳ樹脂）、アクリロニトリル−エチレンプロピレンゴム−スチレン共重合体樹脂（ＡＥＳ樹脂）、アクリロニトリル−アクリルゴム−スチレン共重合体樹脂（ＡＡＳ樹脂）などがある。
【００２４】
本発明に用いられるゴム変性スチレン系樹脂（Ａ）においては、前記グラフト共重合体樹脂（ａ1）２０〜１００重量％と共重合体樹脂（ａ2）０〜８０重量％とが混合されており、ゴム変性スチレン系樹脂（Ａ）の含量１００重量部を基準として他の成分が混合される。
【００２５】
（Ｂ）オキサホスホラン系化合物
本発明で用いられるオキサホスホラン系化合物は、下記化学式（Ｉ）のオキサホスホラン系構造を有する化合物である：
【００２６】
【化１】
2007501307.tif 000002
【００２７】
（前記式において、Ｒ1は水素、Ｃ1−Ｃ4のアルキル基、またはＣ6−Ｃ10のアリール基であり、Ｒ2及びＲ3は互いに独立に水素またはＣ1−Ｃ4のアルキル基であり、ｎは１〜３である。）。
【００２８】
前記化学式（Ｉ）の構造を有する代表的な化合物として、２−メチル−２，５−ジオキソ−１−オキサ−２−ホスホランと２−フェニル−２，５−ジオキソ−１−オキサ−２−ホスホランがある。本発明に用いられるオキサホスホラン系化合物（Ｂ）は、単独で、あるいは他の化合物と混合した混合物として使用可能であり、その量はベース樹脂１００重量部当り０．１〜１５重量部の範囲であり、好ましくは１〜１０重量部の範囲内である。
【００２９】
（Ｃ）芳香族リン酸エステル化合物
本発明で用いられる芳香族リン酸エステル化合物は下記化学式（II）の構造を有する化合物である：
【００３０】
【化２】
2007501307.tif 000003
【００３１】
（前記式において、Ｒ3、Ｒ4、Ｒ5は互いに独立に水素またはＣ1−Ｃ4のアルキル基であ
り、ＸはＣ6−Ｃ20のアリール基またはアルキル置換のＣ6−Ｃ20のアリール基であり、このアルキル置換のＣ6−Ｃ20のアリール基はレソルシノール、ヒドロキノール、ビスフェ
ノール−Ａなどのジアルコールからの誘導体であり、ｎは０〜４である。）。
【００３２】
前記化学式（II）の構造を有する化合物の例としては、ｎが０の場合にはトリフェニルホスフェート、トリ（２，６−ジメチル）ホスフェートなどがあり、ｎが１の場合にはレソルシノールビス（ジフェニル）ホスフェート、レソルシノールビス（２，６−ジメチルフェニル）ホスフェート、レソルシノールビス（２，４−ジｔ−ブチルフェニル）ホスフ
ェート、ヒドロキノールビス（２，６−ジメチルフェニル）ホスフェート、ヒドロキノールビス（２，４−ジｔ−ブチルフェニル）ホスフェートなどがある。これら芳香族リン酸エステル化合物は単独で用いることができ、またこれら化合物の混合物として用いることも可能である。
【００３３】
また、芳香族リン酸エステル化合物はベース樹脂１００重量部当り０〜２０重量部の範囲内で用ることができ、０．１〜１５重量部の範囲内で好ましく用いることができ、０．１〜６重量部の範囲内でより好ましく用いることができる。
【００３４】
本発明の熱可塑性樹脂組成物は、それぞれの用途に応じて、熱安定剤、酸化防止剤、光安定剤、有機または無機顔料、染料及び／または無機充填剤のような添加剤を含んでいてもよい。これらの添加剤は本発明で用いられるベース樹脂（Ａ）１００重量部に対して０〜３０重量部の量で用いるのが好ましいが、特に制限されることはない。
【００３５】
本発明は、下記の実施例により、より具体化されるが、下記の実施例は本発明の具体的な例示目的のためであり、本発明の保護範囲を限定したり制限しようとするものではない。
【００３６】
［実施例］
難燃性熱可塑性樹脂組成物を製造するために実施例１−３及び比較例１−２で用いられた成分は以下のとおりある：
（Ａ）ゴム変性スチレン系樹脂
（ａ1）グラフト共重合体樹脂
ブタジエンゴムラテックスの固形分５０重量部、スチレン３６重量部、グラフト共重合可能な単量体であるアクリロニトリル１４重量部、及び脱イオン水１５０重量部の混合物に、この混合物の総固形分に対してオレイン酸カリウム１．０重量部、クメンヒドロペルオキシド０．４重量部、メルカプタン系連鎖移動剤０．２重量部、ブドウ糖０．４重量部、硫酸鉄水和物０．０１重量部、及びピロリン酸ナトリウム０．３重量部を添加して、５時間７５℃に維持して反応を完了し、グラフト共重合体（ｇ−ＡＢＳ）ラテックスを製造した。この結果の樹脂組成物固形分に対して硫酸０．４重量部を付加し凝固させて、グラフト共重合体樹脂（ｇ−ＡＢＳ）を粉末状態で得た。
【００３７】
（ａ2）共重合体樹脂
スチレン７５重量部、アクリロニトリル２５重量部、及び脱イオン水１２０重量部の混合物に、必要な添加剤であるアゾビスイソブチロニトリル０．２重量部、トリカルシウムホスフェート０．４重量部、及びメルカプタン系連鎖移動剤０．２重量部を添加して、室温から８０℃まで９０分間昇温させた後、この温度で１８０分に維持してスチレン／アクリロニトリル共重合体樹脂（ＳＡＮ）を製造した。これを水洗、脱水及び乾燥して粉末状態のスチレン／アクリロニトリル共重合体樹脂（ＳＡＮ）を製造した。
【００３８】
（Ｂ）オキサホスホラン系化合物
融点が１０２〜１０４℃である２−メチル−２，５−ジオキソ−１−オキサ−２−ホスホランを用いた。
【００３９】
（Ｃ）芳香族リン酸エステル化合物
日本大八化学（株）の商品名ＰＸ２００であるレソルシノールビス（２，６−ジメチルフェニル）ホスフェートを用いた。
【００４０】
［実施例１〜３］
前記成分（Ａ）〜（Ｃ）を下記表１に示す量で混ぜて、通常の二軸押出機で１８０〜２
５０℃の温度範囲で押出してペレットを製造した。製造されたペレットを８０℃で３時間乾燥した後、６ Ｏｚ射出機で成形温度１８０〜２８０℃、金型温度４０〜８０℃の条件
で射出して難燃試験片及び物性試験片を製造した。
【００４１】
製造された試験片について、難燃規格ＵＬ９４ＶＢに準じて１/１２″、１/８″の厚さで難燃性を測定し、アイゾッド衝撃強度を１/８″の厚さでＡＳＴＭ  Ｄ２５６Ａに準じ
て測定し、耐熱度をＡＳＴＭ  Ｄ１５２５に準じて５ｋｇｆ荷重で測定した。
【００４２】
［比較例１〜２］
比較例１は、前記オキサホスホラン系化合物を用いないことを除いて実施例１と同様な方法で行った。比較例２は、前記オキサホスホラン系化合物の代わりに、芳香族リン酸エステルを難燃剤として用いたことを除いて実施例１と同様な方法で行った。試験結果を表１に示す。
【００４３】
【表１】
2007501307.tif 000004
【００４４】
表１から分かるように、難燃剤としてオキサホスホラン系化合物を用いる樹脂組成物は、比較例１−２に比べ、衝撃強度及び耐熱度が低下することなく、優れた難燃性を示した。
【００４５】
本発明の単純な変形ないし変更は、この分野の通常の知識を有する者が容易に行うことができ、このような変形や変更はすべて本発明の範囲に含まれる。
【国際調査報告】
2007501307.tif 000007